(57)【特許請求の範囲】
【請求項１】
質量％で、Ｃ：０．０５〜０．１０％、Ｓｉ：０．０２％以下、Ｍｎ：０．２〜１．０％、Ｐ：０．０２％以下、Ｓ：０．０２０％以下、Ａｌ：０．０１〜０．１０％、Ｎ：０．００５％以下、Ｍｏ：０．０１〜０．５０％、Ｂ：０．０００２〜０．００５０％を含有し、残部がＦｅおよび不可避不純物からなる成分組成を有し、引張強度が４００ＭＰａ超え、２１０℃で７５秒保持して時効させた後の降伏伸びである時効後Ｙ−Ｅｌが２．０％以下であることを特徴とする高強度缶用鋼板。
【請求項２】
さらに、表面粗さＲａが０．１５〜０．５０μｍであり、前記時効後Ｙ−Ｅｌ（％）とＲａ（μｍ）の比である（時効後Ｙ−Ｅｌ）／（Ｒａ）が３．０（％／μｍ）以下であることを特徴とする請求項１に記載の高強度缶用鋼板。
【請求項３】
さらに質量％で、Ｖ：０．０１〜０．５０％、Ｔｉ：０．０１〜０．１０％のいずれか１種または２種を含有することを特徴とする請求項１または請求項２に記載の高強度缶用鋼板。
【発明の詳細な説明】
【技術分野】
【０００１】
本発明は、缶用鋼板に係り、特に高い強度を有し、エキスパンド加工が施される意匠性を重視した飲料缶等の素材として好適な缶用鋼板に関する。
【背景技術】
【０００２】
飲料缶容器は、その構造から、缶胴と上蓋、底蓋からなる３ピース缶、底蓋が一体となった缶胴と上蓋からなる２ピース缶に大別される。３ピース缶は、缶胴に上蓋、底蓋が巻締めにより取り付けられ製造される。また、３ピース缶の缶胴は単純な円筒形状であり、鋼板を円筒状に成形後、溶接や樹脂接着等により接合して製造される。
【０００３】
しかしながら、近年、３ピース缶に対し、より意匠性を高める要求があり、缶胴部を円筒状に成形後、さらに缶胴内部に入れた割型を広げること等により、円周方向に伸び歪を与えて缶胴部を張出し加工する、いわゆるエキスパンド加工を施し、樽型等の特殊な形状の３ピース缶が製造されるようになっている。このため、エキスパンド加工を施される３ピース缶の缶胴に用いられる鋼板には、エキスパンド加工後にストレッチャーストレインが発生しないこと等が求められるようになっている。
【０００４】
このような要求に対応した缶用鋼板として、例えば、特許文献１には、質量％で、Ｃ：０．０３〜０．１％、Ｍｎ：０．３〜１．５％、Ａｌ：０．０１〜０．１％を含有し、あるいはさらにＢ：０．０００２〜０．０１％を含有し、圧延方向および圧延直角方向のｒ値がいずれも０．５〜１．０で、かつＡＩ値が３０ＭＰａ以下であることを特徴とする缶用鋼板が提案されている。
【０００５】
また、特許文献２には、質量％でＣ：０．０２〜０．０７％、Ｍｎ：０．１〜１．５％、Ａｌ：０．００５〜０．１％、Ｎ：０．００３超〜０．００７％、Ｂ：０．００１〜０．０１％を含有し、Ｂ／Ｎ：０．３〜１．５なる関係を満足し、圧延方向および板幅方向のうちの少なくとも一方のｒ値が０．８以下であることを特徴とする異型缶用鋼板が提案されている。
【０００６】
また、３ピース缶胴用の鋼板には、製造コストの低減のための薄肉化、および薄肉化した場合に缶強度を確保するための高強度化が求められている。例えば、板厚：０．２０ｍｍ以下に薄肉化する場合、４００ＭＰａ超えの引張強度（ＴＳ）が求められるようになっている。
【０００７】
ここで、缶体の強度を高める方法としては、例えば特許文献１や特許文献２に記載されるように、加工硬化の手段として調質圧延を活用し、焼鈍後に調質圧延により二次圧延を施すことが行われていた。
【０００８】
また、飲料容器用缶には、製缶前、または製缶後に塗装を行うことが必要とされていたが、近年、環境保全の観点から、溶剤等を必要とする塗装に代えて、フィルムをラミネートする（以下、フィルムラミネートする、ともいう）ことが多く行われるようになっている。特にエキスパンド加工が施される特殊形状の缶においては、フィルムラミネートされた鋼板が多く用いられるようになっている。
【先行技術文献】
【特許文献】
【０００９】
【特許文献１】特開平１１−１２４６５４号公報
【特許文献２】特開２００８−１６３３９０号公報
【発明の概要】
【発明が解決しようとする課題】
【００１０】
しかしながら、特許文献１、特許文献２に示されるように、焼鈍後に二次圧延を施すことにより、例えば板厚：０．２０ｍｍ以下で４００ＭＰａ超えの引張強度（ＴＳ）を達成しようとすると、高圧下の二次圧延が必要となり、鋼板の伸び特性に代表される加工性が低下して、エキスパンド加工等の加工が困難となる場合があった。また、通常の調質圧延機を使用して焼鈍後に高い圧延率で二次圧延を施すには、調質圧延を複数回繰り返す必要があり、製造コストが大きくなるという問題があった。
【００１１】
本発明は係る事情に鑑みてなされたものであり、エキスパンド加工が施される３ピース缶の缶胴として好適な、ＴＳ：４００ＭＰａ超えの高強度缶用鋼板を提供することを目的とする。
【課題を解決するための手段】
【００１２】
エキスパンド加工を施す３ピース缶胴用の鋼板には、特に、エキスパンド加工後にストレッチャーストレインが発生しないことが求められる。なお、エキスパンド加工を施す３ピース缶に用いられる鋼板には、前記したようにフィルムをラミネートすることが多く行われるようになっている。このため、エキスパンド加工を施す３ピース缶用鋼板にも、フィルムをラミネートする場合を前提とした熱履歴を経た後に、ストレッチャーストレインが発生しないことが必要となる。
【００１３】
本発明者らは、焼鈍後に高い圧延率での二次圧延を施すことなく、４００ＭＰａ超えの引張強度（ＴＳ）を達成し、エキスパンド加工を施す３ピース缶の缶胴用として好適な缶用鋼板について、検討を重ねた結果、以下の知見を得た。
ｉ）ＭｏおよびＢを所定量添加することで、高い圧延率での二次圧延を施すこと無く、ＴＳ：４００ＭＰａ超えという高強度を達成できる。
ｉｉ）従来の塗装に代えて、フィルムをラミネートする場合、エキスパンド加工後にストレッチャーストレインを発生させないようにするためには、２１０℃で７５秒保持する時効処理後の降伏伸びである時効後Ｙ−Ｅｌを２．０％以下とする必要がある。また、缶用鋼板の表面粗さＲａ（μｍ）を制御して、（時効後Ｙ−Ｅｌ）／（Ｒａ）を３．０（％／μｍ）以下とすることで、エキスパンド加工後の外観をより良好とすることができる。
本発明は、このような知見に基づき、さらに検討を重ねてなされたものであり、以下を要旨とする。
【００１４】
［１］質量％で、Ｃ：０．０５〜０．１０％、Ｓｉ：０．０２％以下、Ｍｎ：０．２〜１．０％、Ｐ：０．０２％以下、Ｓ：０．０２０％以下、Ａｌ：０．０１〜０．１０％、Ｎ：０．００５％以下、Ｍｏ：０．０１〜０．５０％、Ｂ：０．０００２〜０．００５０％を含有し、残部がＦｅおよび不可避不純物からなる成分組成を有し、引張強度が４００ＭＰａ超え、２１０℃で７５秒保持して時効させた後の降伏伸びである時効後Ｙ−Ｅｌが２．０％以下であることを特徴とする高強度缶用鋼板。
【００１５】
［２］さらに、表面粗さＲａが０．１５〜０．５０μｍであり、前記時効後Ｙ−Ｅｌ（％）とＲａ（μｍ）の比である（時効後Ｙ−Ｅｌ）／（Ｒａ）が３．０（％／μｍ）以下であることを特徴とする前記［１］に記載の高強度缶用鋼板。
【００１６】
［３］さらに質量％で、Ｖ：０．０１〜０．５０％、Ｔｉ：０．０１〜０．１０％のいずれか１種または２種を含有することを特徴とする前記［１］または前記［２］に記載の高強度缶用鋼板。
【００１７】
［４］Ｍｎ含有量（質量％）とＳ含有量（質量％）の比であるＭｎ／Ｓが４０以上であることを特徴とする前記［１］〜［３］のいずれか１つに記載の高強度缶用鋼板。
【発明の効果】
【００１８】
本発明により、時効性が低く、エキスパンド加工を施す意匠性が重視される３ピース缶の缶胴用として好適なＴＳ：４００ＭＰａ超えの高強度缶用鋼板を提供できるようになった。本発明によれば、意匠性の高い缶形状であっても薄肉化を達成することができ、産業上極めて有用な効果を有する。
【発明を実施するための形態】
【００１９】
以下、本発明の詳細について説明する。なお、組成における「％」表示は、特に断らない限り、「質量％」を意味する
まず、本発明の鋼板の成分組成の限定理由について、詳細に説明する。
【００２０】
Ｃ：０．０５〜０．１０％
Ｃは鋼板の引張強度を確保する上で重要な元素である。所望の引張強度を達成するため、Ｃ量は０．０５％以上とする必要があり、０．０７％以上とすることが好ましい。一方、Ｃ量が０．１０％を超えると、鋼板が過度に高強度化して加工性が低下する。このため、Ｃ量は０．１０％以下とする必要があり、０．０９％以下とすることが好ましい。したがって、Ｃ量は０．０５％以上０．１０％以下とする。より好ましいＣ量は０．０７％以上０．０９％以下である。
【００２１】
Ｓｉ：０．０２％以下
Ｓｉは０．０２％を超えて多量に含有すると、スケール生成量が多くなり、鋼板の外観が低下する。このため、Ｓｉ量は０．０２％以下とする。
【００２２】
Ｍｎ：０．２〜１．０％
Ｍｎは固溶強化により鋼板の引張強度を大きくする上で効果があり、また、時効性の低減にも効果を有する。また、後述するようにエキスパンド加工後に所望の缶高さを得る上ではｒ値を１．０以下とすることが好ましく、Ｍｎはｒ値の低減にも効果を有する元素である。これら効果を得るためＭｎ量は０．２％以上とする必要があり、０．４％以上とすることが好ましい。一方、Ｍｎ量が１．０％を超えると、鋼板の耐食性が低下する傾向にあり、また、鋼板が過度に高強度化して加工性が低下する。このため、Ｍｎ量は１．０％以下とする必要があり、０．６％以下とすることが好ましい。したがって、Ｍｎ量は０．２％以上１．０％以上とする。より好ましいＭｎ量は０．４％以上０．６％以下である。
【００２３】
またＭｎは、後述するＳ量との関係で、熱間脆性割れの誘発を防止するため、Ｍｎ含有量（質量％）とＳ含有量（質量％）の比であるＭｎ／Ｓを４０以上とすることが好ましい。
【００２４】
Ｐ：０．０２％以下
Ｐは粒界に偏析しやすく、鋼板の脆化をもたらしやすい元素であるが、Ｐ量が０．０２％以下ではその影響が小さい。したがって、Ｐ量は０．０２％以下とする必要があり、できるだけ低減することが好ましい。
【００２５】
Ｓ：０．０２０％以下
Ｓは鋼中で介在物として存在し、鋼板の耐食性を低下させる元素であるが、Ｓ量が０．０２０％以下では、その影響が小さい。したがって、Ｓ量は０．０２０％以下とする必要があり、できるだけ低減することが好ましい。なお、Ｓは熱間圧延中に赤熱脆性（熱間脆性）を起こす元素であり、Ｓによる脆性割れの誘発を防止するため、前記したように、Ｍｎ／Ｓを４０以上とすることが好ましい。
【００２６】
Ａｌ：０．０１〜０．１０％
Ａｌは鋼中の固溶ＮをＡｌＮとして固定して時効性を低減するのに有効な元素である。この効果を得るため、Ａｌ量は０．０１％以上とする必要がある。一方、０．１０％を超えて多量に含有しても、その効果が飽和し生産コストが上昇するだけであるため、Ａｌ量は０．１０％以下とする。
【００２７】
Ｎ：０．００５％以下
Ｎは時効性を大きくする元素であるが、Ｎ量が０．００５％以下ではその影響が小さい。したがって、Ｎ量は０．００５％以下とする必要があり、できるだけ低減することが好ましい。
【００２８】
Ｍｏ：０．０１〜０．５０％
Ｍｏは鋼板の焼入れ性を向上させる元素である。特にＢとともに添加することで、鋼板の焼入れ性が顕著に向上し、缶胴をエキスパンド加工する際に必要とされるような時効後の加工性を確保しつつ、所望の引張強度を達成することができる。このような効果を得るため、Ｍｏ量は０．０１％以上とする必要がある。一方、０．５０％を超えて多量に含有しても、その効果が飽和し生産コストが上昇するだけであるため、Ｍｏ量は０．５０％以下とする。したがって、Ｍｏ量は０．０１％以上０．５０％以下とする。
【００２９】
Ｂ：０．０００２〜０．００５０％
Ｂは鋼中の固溶ＮをＢＮとして固定して、鋼板の時効性を低減する効果を有する。また、前記したように、Ｍｏとともに添加することで、時効後の加工性を確保しつつ、所望の引張強度を達成することができる。これらの効果を得るため、Ｂ量は０．０００２％以上とする必要があり、好ましくは０．０００５％以上とする。一方、０．００５０％を超えて多量に含有しても、その効果が飽和し生産コストが上昇するだけであるため、Ｂ量は０．００５０％以下とする。したがって、Ｂ量は０．０００２％以上０．００５０％以下とする。より好ましくは０．０００５％以上０．００５０％以下である。
【００３０】
残部はＦｅおよび不可避不純物であるが、下記の理由によりＶ：０．０１〜０．５０％、Ｔｉ：０．０１〜０．１０％のいずれか１種または２種を含有することが好ましい。
【００３１】
Ｖ：０．０１〜０．５０％
Ｖは鋼板の焼入れ性を向上させて引張強度を上昇させるのに有効な元素であり、この効果を得るため０．０１％以上添加することが好ましい。一方、０．５０％を超えて多量に含有しても、その効果が飽和し生産コストが上昇するだけであるため、Ｖ量は０．５０％以下とすることが好ましい。
【００３２】
Ｔｉ：０．０１〜０．１０％
ＴｉはＶと同様、鋼板の焼入れ性を向上させて引張強度を上昇させるのに有効な元素であり、この効果を得るため０．０１％以上添加することが好ましい。一方、０．１０％を超えて多量に含有しても、その効果が飽和し生産コストが上昇するだけであるため、Ｔｉ量は０．１０％以下とすることが好ましい。
【００３３】
上記した成分組成を有する本発明の鋼板は、引張強度（ＴＳ）：４００ＭＰａ超えである。なお、特に製造コスト低減を目的とした鋼板の薄肉化のため、板厚：０．２０ｍｍ以下、さらに板厚：０．１７５ｍｍ以下とした場合でも、缶胴としての強度を確保するため、引張強度（ＴＳ）：４００ＭＰａ超えが必要である。
【００３４】
さらに、本発明の鋼板は、２１０℃で７５秒保持して時効させた後の降伏伸び（時効後Ｙ−Ｅｌ）が２．０％以下である。前記したように、エキスパンド加工等を施す意匠性を重視した特殊形状の缶体では、従来の塗装焼付処理に代えて、フィルムラミネートされることが多い。フィルムラミネートされた缶用鋼板の熱履歴を検討した結果、２１０℃で７５秒保持する時効処理後の降伏伸びにより、エキスパンド加工後のストレッチャーストレインの発生状況を評価することができることを、発明者らは知見した。すなわち、フィルムラミネートされた場合であっても、エキスパンド加工後のストレッチャーストレインの発生がなく、製缶後の表面外観に優れる缶用鋼板とするには、２１０℃で７５秒保持して時効させた後の降伏伸びである時効後Ｙ−Ｅｌが２．０％以下である必要がある。
【００３５】
なお、エキスパンド加工前後での缶高さの変動を小さくし、エキスパンド加工後に所望の缶高さを得るため、缶胴部がエキスパンド加工時に受ける引張り方向のｒ値を１．０以下とすることが好ましい。製造された鋼板から、３ピース缶胴のサイズにあわせて鋼板を切り出す（以下、板取りともいう）方法としては、鋼板の圧延方向が缶胴の軸方向となるような板取り、あるいは圧延直角方向が缶胴の軸方向となるような板取りがなされる。このため、鋼板の圧延方向、圧延直角方向のうち少なくとも一方のｒ値が、１．０以下であることが好ましい。
【００３６】
また、缶用鋼板自体の表面の外観を良好とし、美麗な表面とする上では、表面粗さＲａを０．５０μｍ以下とすることが好ましい。一方、Ｒａが０．１５μｍ未満となると、微小凹凸等の鋼板表面構造が健在化して、かえって鋼板表面の外観が劣ることがあるため、Ｒａは０．１５μｍ以上とすることが好ましい。なお、ここでＲａは、ＪＩＳＢ０６０１−１９９４で規定される算術平均粗さである。
【００３７】
また、鋼板の表面粗さＲａを上記したように、０．１５μｍ以上０．５０μｍ以下とした上で、時効後Ｙ−Ｅｌ（％）とＲａ（μｍ）の比である（時効後Ｙ−Ｅｌ）／（Ｒａ）を３．０（％／μｍ）以下とすることにより、製缶後の表面外観をさらに良好とすることができるため、好ましい。
【００３８】
なお、本発明の鋼板は、錫めっきやクロムめっき、ニッケルめっき等、従来、缶用鋼板としてほどこされている表面処理を施した缶用鋼板とすることができる。
【００３９】
次に、上記した本発明の高強度缶用鋼板の好ましい製造方法について説明する。なお、本発明の鋼板は、上記した成分組成および特性を満足するものであれば、いずれの方法で製造されてもよく、下記の製造条件により限定されない。
【００４０】
上記した成分組成の溶鋼を、常法に従い溶製し、連続鋳造法あるいは造塊法により凝固させて熱間圧延用の鋼素材とする。
【００４１】
次いで、得られた鋼素材に熱間圧延を施す。なお、鋼素材は、一旦室温まで冷却した後再加熱してもよいし、冷却することなく加熱炉に挿入してもよい。熱間圧延用の素材は、加熱炉で加熱後、仕上圧延温度（ＦＤＴ）を８００℃〜１０００℃、巻取温度（ＣＴ）５００℃〜８００℃とする熱間圧延を施す。なお、加熱炉での加熱は、熱間圧延中の温度低下を考慮して、上記仕上圧延温度を確保できるようにすればよい。
【００４２】
仕上圧延温度は、最終製品である缶用鋼板の鋼組織における結晶粒径の粗大化を防止し、製缶後の表面外観を良好とするため、８００℃以上とすることが好ましい。一方、仕上圧延温度が１０００℃を超えて高くなると、スケールロスが増加する。このため、仕上圧延温度は８００℃以上１０００℃以下とすることが好ましい。より好ましくは８５０℃以上９５０℃以下である。
【００４３】
巻取温度は良好な鋼板形状を確保するため、５００℃以上とすることが好ましい。一方、８００℃を超えて高くなると、スケール厚みが増加し、後述する酸洗等でのスケールの剥離に時間を要する。また、巻取温度が８００℃を超えて高くなると、ｒ値も大きくなる傾向にある。このため、巻取温度は５００℃以上８００℃以下とする。より好ましくは５５０℃以上７５０℃以下である。
【００４４】
上記熱間圧延後の鋼板は、常法に従い塩酸等により酸洗を施してスケールを剥離した後、所望の板厚とするため、冷間圧延を施す。冷間圧延の条件は特に規定するものではないが、最終製品である缶用鋼板の鋼組織における結晶粒径を細かくし、製缶後の表面外観を良好とするうえでは、圧延率を８５％以上とすることが好ましく、より好ましくは９０％以上である。
【００４５】
冷間圧延後の鋼板は、連続焼鈍が施される。連続焼鈍に際しては、添加したＭｏとＢによる焼入れ性向上の効果を十分に発揮させて、所望の引張硬度を得るため、焼鈍温度を７２０℃超えとすることが好ましい。より好ましくは７４０℃以上である。なお、焼鈍温度が８５０℃を超えると、焼鈍後の鋼板の鋼組織における結晶粒径が大きくなりすぎ、製缶後の表面外観が劣化する傾向にあるため、焼鈍温度は８５０℃以下とすることが好ましい。より好ましくは８２０℃以下である。
【００４６】
上記焼鈍温度に昇温後、５００℃以下まで、平均冷却速度５℃／ｓ以上で急速冷却を行い、鋼板を焼入れることが好ましい。前記のようにＭｏおよびＢを含有する成分組成を有する鋼板を、７２０℃超えという高温の焼鈍温度に昇温し、次いで急速冷却することで、引張強度（ＴＳ）が４００ＭＰａ超えという高強度缶用鋼板とできる。
【００４７】
焼鈍後は、表面粗さの調整や形状矯正等のため、調質圧延を施してもよい。調質圧延の圧延率は、大きくなりすぎると、引張強度は上昇するものの、加工性が低下するため、５％以下とすることが好ましい。より好ましくは２．５％以下である。なお、前記した冷間圧延における圧延ロールの表面粗さや、調質圧延機における圧延ロールの表面粗さを調整することで、Ｒａを所望の範囲に制御することができる。
【００４８】
連続焼鈍後は、常法に従い、用途に応じて錫めっき等の表面処理を施すことが好ましい。また、連続焼鈍の前にＮｉ等のめっきを行い、連続焼鈍後さらに錫めっきを行うようにすることもできる。
【実施例１】
【００４９】
表１に示す成分組成の溶鋼を転炉で溶製し、連続鋳造法にて熱間圧延用の鋼素材である鋼スラブとした。その後、これら鋼スラブを、熱間圧延仕上げ温度：８９０℃、巻取温度：６５０℃で熱間圧延し、酸洗後、圧延率９２％で冷間圧延を施し、板厚０．１５ｍｍとした。次いでニッケルめっきを施した後、連続焼鈍炉にて、焼鈍温度７６０℃に昇温後、５００℃までの平均冷却速度５℃／ｓで冷却する連続焼鈍を施した。その後、圧延率１．５％で調質圧延を施した後、電気錫めっきラインで錫めっき付着量：０．８ｇ／ｍ２相当の錫めっきを施した。
【００５０】
これら錫めっき後の鋼板から、圧延直角方向を長手方向とするＪＩＳ５号引張試験片を採取し、引張試験を行って引張強度（ＴＳ）を求めた。また、鋼板の圧延直角方向（Ｃ方向）を長手方向とするＪＩＳ５号引張試験片を採取し、ＪＩＳＺ２２５４の規定に準拠して圧延直角方向のｒ値を求めた。
【００５１】
さらに、錫めっき後の鋼板から採取したＪＩＳ５号引張試験片に、２１０℃で７５秒保持する時効処理を施した後、引張試験を行い、時効させた後の降伏伸び（時効後Ｙ−Ｅｌ）および全伸び（時効後Ｅｌ）を求めた。
【００５２】
また、錫めっき後の鋼板から試験片を採取して、ＪＩＳＢ０６０１−１９９４に準拠してＲａを求めた。
【００５３】
上記した、引張強度（ＴＳ）、ｒ値、時効後Ｙ−Ｅｌ、時効後Ｅｌ、Ｒａを調査した結果を表２に示す。また、測定した時効後Ｙ−ＥｌとＲａに基づき、（時効後Ｙ−Ｅｌ）／（Ｒａ）を求めた結果もあわせて表２に示す。
【００５４】
さらに、上記の錫メッキ後の鋼板にフィルムをラミネートしてから、圧延方向が缶軸方向となるように板取りし、溶接して容量１９０ｇの溶接缶サイズに円筒成形した。次いで、特殊な割型構造のエキスパンド加工用治具を挿入し、エキスパンド加工を施した。なお、エキスパンド加工における引張歪の方向は鋼板の圧延直角方向であり、エキスパンド率、すなわちエキスパンド加工における拡径率は５％とした。
【００５５】
上記したエキスパンド加工を施した後に、ストレッチャーストレインの有無による外観評価を目視で行った。また、上記エキスパンド加工後の缶高さを調査した。
【００５６】
外観評価は、ストレッチャーストレインが全く観察されないものを◎、ストレッチャーストレインが若干観察されるが実用上問題のないものを○、ストレッチャーストレインが観察されて外観不良のものを×として表２に示す。また、エキスパンド加工後の缶高さは、エキスパンド加工後の缶高さの目標値に対する変化が０．２ｍｍ以下のものを缶高さ変化無しとし、０．２ｍｍを超えるものを缶高さ変化有りとして評価した。さらに、外観評価、エキスパンド加工後の缶高さを総合して評価し、缶体特性として優れるものを合格とし、いずれかの特性が劣るものを不合格とした。
【００５７】
これらの缶体特性の評価を表２に示す。表２から明らかなように、ＴＳが４００ＭＰａ超えであり、２１０℃で７５秒保持する時効処理後の降伏伸びである時効後Ｙ−Ｅｌが２．０％以下である本発明例の高強度缶用鋼板を用いて３ピース缶胴とした場合、エキスパンド加工を施すことができる加工性を有するとともに、十分な缶強度を確保でき、エキスパンド加工後の缶体高さや外観も良好であり、エキスパンド加工を施す場合においても、優れた缶体特性を確保できることがわかる。
【００５８】
一方、比較例では、鋼板の引張強度がＴＳ４００ＭＰａ超えを達成しておらず、また、ストレッチャーストレインが発生して、外観にも劣ることがわかる。
【００５９】
【表１】
0005974999.tif 000002
【００６０】
【表２】
0005974999.tif 000003